СПОСОБ МОДИФИКАЦИИ ПОЛИМЕРОВ И СПОСОБ ПОЛУЧЕНИЯ ИНГИБИТОРА ДЕСТРУКЦИИ ПОЛИМЕРОВ

2
1. Способ модификации полимеров, заключающийся в смешивании полимерного материала с ингибитором деструкции на основе порошка слоистого минерала, интеркалированного металлом, в отверждении (вулканизации) полученной полимерной композиции при повышенной температуре, отличающийся тем, что в качестве полимерного материала используют жидкие реактопласты, а в качестве ингибитора деструкции - порошок монтмориллонита, интеркалированный ионами металла, с размером частиц не более 150 нм, при содержании металла 1,0-5,0 мас.%, процесс смешивания жидкого реактопласта и ингибитора осуществляют с использованием ультразвука при мощности 30-75 Вт/см, частоте 20-50 кГц, в течение 3-10 мин, а перед отверждением полимерной композиции ее вакуумируют до полного удаления газообразных продуктов, при смешивании используют 0,5-5,0 мас.% ингибитора деструкции на массу жидкого реактопласта.
3
2. Способ по п.1, отличающийся тем, что в качестве жидкого реактопласта используют кремнийорганические полимеры или смесь их с вязкостью при 23°С от 1100 до 6000 мПа·с и плотностью от 0,72 до 0,98 г/см.
3. Способ по п.1, отличающийся тем, что в качестве жидкого реактопласта используют жидкие пластизоли поливилхлорида.
4. Способ по п.1, отличающийся тем, что отверждение полимерной композиции осуществляют при температуре 100-180°С.
5. Способ по п.1, отличающийся тем, что вакуумирование осуществляют при давлении не более 0,7 МПа.
2+
3+
3+
2+
2+
2+
2+
2+
2+
+
2+
2+
3+
6. Способ по п.1, отличающийся тем, что используют нанодисперсию монтмориллонита, интеркалированного ионами металла магния (Mg), скандия (Sc), хрома (Сr), марганца (Мn), железа (Fе), кобальта (Со), никеля (Ni), меди (Сu), цинка (Zn), серебра (Ag), олова (Sn), свинца (Рb), церия (Се) или их комбинаций.
3+
7. Способ по п.1, отличающийся тем, что предпочтительно используют нанодисперсию монтмориллонита, интеркалированного ионами церия (Ce).
+
8. Способ получения ингибитора деструкции, заключающийся в интеркалировании слоистого минерала ионами металла при обработке водным раствором неорганической соли металла, в последующей промывке деионизованной водой, в сушке, измельчении с получением порошкообразного продукта, отличающийся тем, что в качестве слоистого минерала используют монтмориллонит (бентонит-Na формы), который перед интеркалированием обогащают ионами натрия (Na) при обработке и выдержке в 5-20% водном растворе натрия хлористого, с последующей промывкой деионизованной водой, в сушке с получением полуфабриката, который подвергают интеркаляции при использовании 0,3-20% водных растворов неорганических солей металлов магния, скандия, хрома, марганца, железа, кобальта, никеля, меди, цинка, серебра, олова, свинца, церия, при этом сушку после обогащения и интеркалирования осуществляют при температуре не более 110°С.
3
3
2
9. Способ по п.8, отличающийся тем, что при интеркалировании предпочтительно используют 0,3-2,0% водный раствор азотнокислой соли церия Се(NO)·6НО.
3
4
4
4
10. Способ по п.8, отличающийся тем, что при интеркалировани предпочтительно используют 10-15% водные растворы сульфатов или нитратов металлов, а именно: нитрат серебра (AgNO), сульфат меди (CuSO), сульфат железа (FeSO), сульфат цинка (ZnSO).